(57)【要約】【課題】インクの付与量およびスジむらが抑制された着色物の製造方法、および、それに用いるインクジェット記録装置を提供する。【解決手段】インク付与面にプラズマ処理、コロナ処理、フレーム処理よりなる群から選択される濡れ性向上化処理を行う工程、該処理面にインクジェット方式により紫外線硬化型インクを付与する工程、および、付与された紫外線硬化型インクに紫外線を照射する工程を、主走査毎もしくは色毎に繰り返して行う着色物の製造方法である。また、プラズマ処理、コロナ処理、フレーム処理よりなる群から選択される濡れ性向上化処理を行う処理装置、紫外線硬化型インクヘッドおよび紫外線照射装置を直線状に有する直線式インクヘッドを備えたインクジェット記録装置である。【選択図】図１
2008207528.tif 000002
【特許請求の範囲】
【請求項１】
インク付与面に、プラズマ処理、コロナ処理、フレーム処理よりなる群から選択される濡れ性向上化処理を行う工程、該処理面にインクジェット方式により紫外線硬化型インクを付与する工程、および、付与された紫外線硬化型インクに紫外線を照射する工程を、繰り返して行う着色物の製造方法。
【請求項２】
前記濡れ性向上化処理を行う処理装置、紫外線硬化型インクヘッドおよび紫外線照射装置を直線状に有する走査型のインクヘッドを使用して、前記濡れ性向上化処理を行う工程、該処理面にインクジェット方式により紫外線硬化型インクを付与する工程、および、付与された紫外線硬化型インクに紫外線を照射する工程を、主走査毎に繰り返して行う請求項１記載の着色物の製造方法。
【請求項３】
前記濡れ性向上化処理を行う処理装置、紫外線硬化型インクヘッドおよび紫外線照射装置を直線状に有する固定型のインクヘッドを使用して、前記濡れ性向上化処理を行う工程、該処理面にインクジェット方式により紫外線硬化型インクを付与する工程、および、付与された紫外線硬化型インクに紫外線を照射する工程を、色毎に繰り返して行う請求項１記載の着色物の製造方法。
【請求項４】
前記紫外線硬化型インクが、着色剤、反応性モノマーおよび／または反応性オリゴマー、および光重合開始剤を含有する請求項１〜３のいずれかに記載の着色物の製造方法。
【請求項５】
プラズマ処理、コロナ処理、フレーム処理よりなる群から選択される濡れ性向上化処理を行う処理装置、紫外線硬化型インクヘッドおよび紫外線照射装置を直線状に有する直線式インクヘッドを備えたインクジェット記録装置。
【請求項６】
ヘッド走査型である請求項５記載のインクジェット記録装置。
【請求項７】
ヘッド固定型である請求項５記載のインクジェット記録装置。
【発明の詳細な説明】
【技術分野】
【０００１】
本発明は、着色物の製造方法およびそれに用いるインクジェット記録装置に関する。さらに詳細には、インクの付与量およびスジむらが抑制された着色物の製造方法、および、それに用いるインクジェット記録装置に関する。
【背景技術】
【０００２】
近年、水系または溶剤系インクジェットプリント以外の技術として、紫外線硬化型樹脂を用いたインクジェットプリントが研究されている。この紫外線硬化型樹脂は、紫外線照射されることにより樹脂が瞬時に硬化する特徴を有しているため、記録基材に対してインク受容層を必要としないというメリットがある。このメリットのために、前記紫外線硬化型樹脂の使用は、紙への着色には留まらず、フィルム、プラスチック、金属およびガラスなど、様々な素材への着色材としての応用が検討されている。
【０００３】
ところで、近年、インクジェットプリントにおいて、高解像度、高品位の印刷に対する要求が高まっており、基材に対するインクの付与量が多くなる傾向にある。紫外線硬化型樹脂を使用する場合であっても、その傾向が顕著に見られる。
【０００４】
しかし、インクの付与量が増えると、記録速度が低下したり、生産コストが高くなるという問題がある。
【０００５】
インクの付与量を抑えるために、基材に対して濡れ性向上化処理を施し、付与されたインクドット径を広げることが行われている。しかし、インクを重ね打ちする場合は、インクの上にさらにインクを付与するため、後に付与されたインクは、基材に施された濡れ性向上化処理の効果を得られずに広がることができない。
【０００６】
また、インクジェットの高記録速度と高画質とを両立させる方法として、特許文献１および２には、記録用のインクとは別に、ドット径を広げるための補助剤をインクジェットにより付与することが記載されている。しかし、この方法もインクを重ね打ちする場合については考慮されておらず、さらに紫外線硬化型のインクを使用したものでもない。
【０００７】
【特許文献１】特開平９−３９３７１号公報
【特許文献２】特開平１１−２６８３９８号公報
【発明の開示】
【発明が解決しようとする課題】
【０００８】
本発明は、インクの付与量およびスジむらが抑制された着色物の製造方法、および、それに用いるインクジェット記録装置を提供することを目的とする。
【課題を解決するための手段】
【０００９】
すなわち本発明は、インク付与面にプラズマ処理、コロナ処理、フレーム処理よりなる群から選択される濡れ性向上化処理を行う工程、該処理面にインクジェット方式により紫外線硬化型インクを付与する工程、および、付与された紫外線硬化型インクに紫外線を照射する工程を、繰り返して行う着色物の製造方法に関する。
【００１０】
前記濡れ性向上化処理を行う処理装置、紫外線硬化型インクヘッドおよび紫外線照射装置を直線状に有する走査型のインクヘッドを使用して、前記濡れ性向上化処理を行う工程、該処理面にインクジェット方式により紫外線硬化型インクを付与する工程、および、付与された紫外線硬化型インクに紫外線を照射する工程を、主走査毎に繰り返して行うのが好ましい。
【００１１】
前記濡れ性向上化処理を行う処理装置、紫外線硬化型インクヘッドおよび紫外線照射装置を直線状に有する固定型のインクヘッドを使用して、前記濡れ性向上化処理を行う工程、該処理面にインクジェット方式により紫外線硬化型インクを付与する工程、および、付与された紫外線硬化型インクに紫外線を照射する工程を、色毎に繰り返して行うのが好ましい。
【００１２】
前記紫外線硬化型インクが、着色剤、反応性モノマーおよび／または反応性オリゴマー、および光重合開始剤を含有することが好ましい。
【００１３】
また、本発明は、プラズマ処理、コロナ処理、フレーム処理よりなる群から選択される濡れ性向上化処理を行う処理装置、紫外線硬化型インクヘッドおよび紫外線照射装置を直線状に有する直線式インクヘッドを備えたインクジェット記録装置に関する。
【００１４】
ヘッド走査型であることが好ましい。
【００１５】
ヘッド固定型であることが好ましい。
【発明の効果】
【００１６】
本発明の製造方法および装置によれば、主走査毎もしくは色毎に繰り返してインク付与面の濡れ性向上化処理を行うため、重ね打ちする場合にもインクの付与量およびスジむらを抑制することができる。
【発明を実施するための最良の形態】
【００１７】
本発明の着色物の製造方法は、インク付与面にプラズマ処理、コロナ処理、フレーム処理よりなる群から選択される濡れ性向上化処理を行う工程、該処理面にインクジェット方式により紫外線硬化型インクを付与する工程、および、付与された紫外線硬化型インクに紫外線を照射する工程を、主走査毎もしくは色毎に繰り返して行うことを特徴とするものである。
【００１８】
ここで、「インク付与面」とは、インクが付与される面のこという。インク付与面には、記録基材面、各色の硬化された紫外線硬化型インク層面が含まれる。
【００１９】
また、「主走査毎もしくは色毎」とは、ヘッド走査型のプリンタにおいては主走査毎に、ヘッド固定型のプリンタ（ライン型のプリンタ）においては色毎に、ということである。
【００２０】
ここで、ヘッド走査型のプリンタ（シリアル型のプリンタ）において主走査とは、走査型インクヘッドが同一ライン上を移動することをいい、走査型インクヘッドが、副走査方向に移動しないで、左から右へ１回移動する態様、左から右へ複数回移動する態様、右から左へ1回移動する態様、右から左へ複数回移動する態様、１往復する態様、複数回往復する態様等が含まれる。主走査毎とは、走査型インクヘッドが一つのラインから別のラインに移動する毎に（副走査方向の移動が行われる毎に）という意味である。このような走査型インクヘッドの主走査毎に、前記濡れ性向上化処理を行う工程、該処理面にインクジェット方式により紫外線硬化型インクを付与する工程、および、付与された紫外線硬化型インクに紫外線を照射する工程を、繰り返して行う。
【００２１】
ヘッド固定型のプリンタ（ライン型のプリンタ）の場合、通常１ラインの印刷（印刷基材を移動させない状態での印刷）毎に色替えが行われ、この色替毎に前記濡れ性向上化処理を行う工程、該処理面にインクジェット方式により紫外線硬化型インクを付与する工程、および、付与された紫外線硬化型インクに紫外線を照射する工程を、繰り返して行う。
【００２２】
プラズマ処理、コロナ処理、フレーム処理よりなる群から選択される濡れ性向上化処理、インク付与およびインク硬化の一連の処理を主走査毎もしくは色毎に繰り返して行うことにより、付与されるすべてのインクについて同じように濡れ性向上化処理の効果を与えることができるため、結果的にインク付与量およびスジむらが抑制される。
【００２３】
本発明の方法によりインクを重ね打ちする場合について、図１を用いて説明する。まず、（ａ）基材１に濡れ性向上化処理２を施す。ついで、（ｂ）濡れ性向上化処理された基材１ｂに紫外線硬化型インク付与３により紫外線硬化型インク層３０を形成した後、（ｃ）紫外線照射４を行って、インクを硬化させ、硬化された紫外線硬化型インク層３０ａを得る。さらに、（ｄ）硬化した紫外線硬化型インク層３０ａに濡れ性向上化処理２を施して、濡れ性向上化された紫外線硬化型インク層３０ｂを得る。（ｅ）濡れ性向上化した紫外線硬化型インク層３０ｂにさらに他の色のインクを重ね打ちして、紫外線硬化型インク層３１を形成し、（ｆ）紫外線照射４を行って、インクを硬化させ、硬化された紫外線硬化型インク層３１ａを得る。このように、付与・硬化されたインクに対しても濡れ性向上化処理を行うため、重ね打ちした場合でも、後から付与されるインクは濡れ性向上化されたインク面に着弾することになる。必要により、上記操作をさらに他の色のインクについて繰り返す。
【００２４】
ここで、インク付与面を濡れ性向上化する方法としては、フレーム処理、プラズマ処理およびコロナ処理などのほかに、親水性樹脂を塗布することによる処理があげられる。しかし、親水性樹脂を塗布する場合は、基材と親水性樹脂との間の接着性や、親水性樹脂とインクとの間の接着性について新たに考慮する必要があり、また、インクが付与されるまでに親水性樹脂は固形皮膜化されなくてはならないため、繰り返して行う濡れ性向上化処理としては適さない。フレーム処理、プラズマ処理およびコロナ処理のなかでも、濡れ性のコントロールをしやすいことやインク付与面の耐熱性を考慮すると、プラズマ処理、コロナ処理が好ましい。
【００２５】
前記フレーム処理、プラズマ処理およびコロナ処理による濡れ性向上化処理とは、樹脂、金属、その他様々な材料の表面を不活性な状態からカルボニル基等の極性基を生成させることで表面を活性化させるものである。
【００２６】
前記フレーム処理、プラズマ処理およびコロナ処理の条件としては、インク付与面に外観上や物理的変化が顕著に見られない程度で設定すればよく、とくに限定されないが、十分な接着性や濡れ性を得るため、インク付与面の濡れ性と使用されるインクの表面張力との差が５ｍＮ／ｍ以上になるようにすることが好ましい。
【００２７】
本発明で使用する基材としては、インクを吸収しないものであればとくに限定されず、熱可塑性樹脂、熱硬化性樹脂、金属、ガラスおよび窯業系板などがあげられる。
【００２８】
熱可塑性樹脂としては、アクリル樹脂、ポリエステル、ポリ塩化ビニル、ポリウレタン、ポリスチレン、ポリカーボネート、ＡＢＳ樹脂（アクリロニトリル−ブタジエン−スチレン共重合体）、ポリアミド、ポリアセタール、ポリオレフィンなどがあげられる。なかでも、耐候性や汎用性が良いという点で、アクリル樹脂、ポリエステル、ポリカーボネートが好ましく、とくにポリエステルが好ましい。
【００２９】
前記熱可塑性樹脂には、一般的な添加剤、たとえば熱安定剤、可塑剤、酸化防止剤、光安定剤、難燃剤、滑剤、帯電防止剤などが添加されている。
【００３０】
また、インク吸収性の基材に熱可塑性樹脂または熱硬化性樹脂などを積層し、インク非吸収性にした基材を用いてもよい。
【００３１】
本発明で使用される基材の厚さは、とくに限定されず、用途、使用する場所、形態などに応じて適宜設定することができる。
【００３２】
また、本発明で使用される紫外線硬化型インクは、着色剤、反応性モノマーおよび／または反応性オリゴマー、および光重合開始剤を含有するものである。
【００３３】
前記着色剤としては、顔料および染料のいずれも使用可能である。
【００３４】
なかでも、耐候性および耐光性が求められる場合は、顔料を使用することが好ましく、有機または無機を問わず、任意のものが選択される。
【００３５】
有機顔料としては、例えば、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類およびピロロピロール類などがあげられる。
【００３６】
無機顔料としては、例えば、酸化物類、水酸化物類、硫化物類、フェロシアン化物類、クロム酸塩類、炭酸塩類、ケイ酸塩類、リン酸塩類、炭素類（カーボンブラック）および金属粉類などがあげられる。
【００３７】
また、耐候性や耐光性をあまり重視しない場合には、染料を利用することも可能であり、とくに限定されず任意のものが選択される。
【００３８】
染料としては、例えば、アゾ類、アントラキノン類、インジゴイド類、フタロシアニン類、カルボニウム類、キノンイミン類、メチン類、キサンテン類、ニトロ類、ニトロソ類のような油溶性染料、分散染料、酸性染料、反応染料、カチオン染料および直接染料などがあげられる。
【００３９】
前記着色剤は、０．１〜１０重量％含有されていることが好ましく、０．５〜５重量％含有されていることがより好ましい。着色剤の含有量が０．１重量％より少ないとインクの濃度として不充分になる傾向にあり、１０重量％をこえるとノズルからの吐出が困難になる傾向にある。
【００４０】
前記反応性モノマーおよび反応性オリゴマーとしては特に限定されないが、紫外線の照射により硬化するものであり、いわゆる、紫外線硬化樹脂である。
【００４１】
反応性モノマーとしては、例えばジペンタエリスリトールヘキサアクリレートやそれら変性体などの６官能アクリレート；ジペンタエリスリトールヒドロキシペンタアクリレートなどの５官能アクリレート；ペンタジトリメチロールプロパンテトラアクリレート、ペンタエリスリトールテトラアクリレートなどの４官能アクリレート；トリメチロールプロパントリアクリレート、ペンタエリスリトールトリアクリレート、トリス（２−ヒドロキシエチル）イソシアヌレートトリアクリレート、グリセリルトリアクリレートなどの３官能アクリレート；ヒドロキシピバリン酸ネオペンチルグリコールジアクリレート、ポリテトラメチレングリコールジアクリレート、トリメチロールプロパンアクリル酸安息香酸エステル、ジエチレングリコールジアクリレート、トリエチレングリコールジアクリレート、テトラエチレングリコールジアクリレート、ポリエチレングリコール（２００）ジアクリレート、ポリエチレングリコール（４００）ジアクリレート、ポリエチレングリコール（６００）ジアクリレート、ネオペンチルグリコールジアクリレート、１，３−ブタンジオールジアクリレート、１，４−ブタンジオールジアクリレート、１，６−ヘキサンジオールジアクリレート、１，９−ノナンジオールジアクリレート、ジメチロール−トリシクロデカンジアクリレート、ビスフェノールＡジアクリレートなどの２官能アクリレート；および、カプロラクトンアクリレート、トリデシルアクリレート、イソデシルアクリレート、イソオクチルアクリレート、イソミリスチルアクリレート、イソステアリルアクリレート、２−エチルヘキシル−ジグリコールジアクリレート、２−ヒドロキシブチルアクリレート、２−アクリロイロキシエチルヘキサヒドロフタル酸、ネオペンチルフリコールアクリル酸安息香酸エステル、イソアミルアクリレート、ラウリルアクリレート、ステアリルアクリレート、ブトキシエチルアクリレート、エトキシ−ジエチレングリコールアクリレート、メトキシ−トリエチレングリコールアクリレート、メトキシ−ポリエチレングリコールアクリレート、メトキシジプロピレングリコールアクリレート、フェノキシエチルアクリレート、フェノキシ−ポリエチレングリコールアクリレート、ノニルフェノールアクリレート、テトラヒドロフルフリルアクリレート、イソボニルアクリレート、２−ヒドロキシエチルアクリレート、２−ヒドロキシプロピルアクリレート、２−ヒドロキシ−３−フェノキシプロピルアクリレート、２−アクリロイロキシエチル−コハク酸、２−アクリロイロキシエチル−フタル酸、２−アクリロイロキシエチル−２−ヒドロキシエチル−フタル酸などの単官能アクリレートが挙げられる。さらにこれらにリンやフッ素、エチレンオキサイドやプロピレンオキサイドの官能基を付与した反応性モノマーが挙げられる。これらの反応性モノマーを単独、または組み合わせて使用できる。なかでも、強じん性、柔軟性に優れる点で、２官能モノマーが好ましい。そのなかでも難黄変である点で、炭化水素からなる脂肪族反応性モノマー、具体的には１，６−ヘキサンジオールジアクリレート、ネオペンチルグリコールジアクリレート、１，３−ブタンジオールジアクリレート、１，４−ブタンジオールジアクリレートおよび１，９−ノナンジオールジアクリレートなどが好ましい。
【００４２】
前記反応性モノマーは、インク中に５０〜８５重量％含まれることが好ましい。５０重量％未満の場合、インク粘度が高くなるため吐出不良を生じるおそれがあり、８５重量％を超えると硬化に必要な他の薬剤が不足し硬化不良になるおそれがある。
【００４３】
反応性オリゴマーとしては、ウレタンアクリレート、ポリエステルアクリレート、エポキシアクリレート、シリコンアクリレート、ポリブタジエンアクリレートが挙げられ、単独または複合して使用しても良い。なかでも、強じん性、柔軟性および密着性に優れる点で、ウレタンアクリレートが好ましい。そのなかでも、反応性モノマーと同様に難黄変である点で、炭化水素からなる脂肪族ウレタンアクリレートがさらに好ましい。
【００４４】
前記反応性オリゴマーは、インク中に１重量％以上含まれることが好ましく、１０重量％以上であることがより好ましい。上限は、４０重量％であることが好ましく、３０重量％であることがより好ましい。反応性オリゴマーが１重量％以上、４０重量％以下であれば、強じん性、柔軟性および密着性を、より向上させることができる傾向にある。
【００４５】
光重合開始剤としては、ベンゾイン類、ベンジルケタール類、アミノケトン類、チタノセン類、ビスイミダゾール類、ヒドロキシケトン類およびアシルホスフィンオキサイド類が挙げられ、単独または複合して使用しても良い。なかでも、高反応性であり、難黄変である点で、ヒドロキシケトン類およびアシルホスフィンオキサイド類が好ましい。
【００４６】
光重合開始剤の添加量は、１〜１０重量％であることが好ましく、３〜７重量％であることがより好ましい。１重量％未満では重合が不完全で膜が未硬化となるおそれがあり、１０重量％をこえても、それ以上の硬化率や硬化スピードの効率アップが期待できず、コスト高となる。
【００４７】
その他、本発明で使用されるインクには、必要に応じて、分散剤を添加してもよい。
【００４８】
分散剤としては、アニオン性化合物、カチオン性化合物、ノニオン系化合物、両性化合物および高分子化合物などが挙げられ、単独もしくは組み合わせて使用可能である。
【００４９】
前記分散剤のインクへの添加量としては、分散する顔料の種類により適宜決定されるものであるが、顔料に対して５〜１５０重量％であることが好ましく、３０〜８０重量％であることがより好ましい。分散剤が５重量％より少ないと、顔料がうまく分散できない傾向にあり、１５０重量％をこえると、分散剤が顔料の分散を阻害したり、また、インクコストが高くなる傾向にある。
【００５０】
さらに必要に応じて、光重合開始剤の開始反応を促進させるための増感剤、熱安定剤、酸化防止剤、防腐剤、消泡剤、浸透剤、樹脂バインダ、樹脂エマルジョン、還元防止剤、レベリング剤、ｐＨ調整剤、顔料誘導体、重合禁止剤、紫外線吸収剤および光安定剤などの添加剤を加えることも可能である。
【００５１】
本発明で使用されるインクは、使用する材料を混合し、さらにその混合物をロールミル、ボールミル、コロイドミル、ジェットミルまたはビーズミルなどの分散機を使って分散させ、その後、濾過を行うことで得ることができる。なかでも、短時間且つ大量に分散できることから、ビーズミルが好ましい。
【００５２】
前記インクは、インクジェット方式により基材に付与される。
【００５３】
前記インクの表面張力は、様々な素材に対応することを考慮した場合、下限が１０ｍＮ／ｍであることが好ましく、２０ｍＮ／ｍであることがより好ましく、２５ｍＮ／ｍであることがとくに好ましい。また上限は５０ｍＮ／ｍであることが好ましく、４０ｍＮ／ｍであることがより好ましく、３５ｍＮ／ｍであることがとくに好ましい。１０ｍＮ／ｍより小さいと、濡れ性が良くなりすぎるため、画像が滲む傾向にあり、また、プリンタヘッドへのインクの供給が困難になる。５０ｍＮ／ｍをこえると、濡れ性が悪くなるため、インクがはじかれ、画像がスジっぽくなる傾向にある。
【００５４】
基材へのインク付与量は、１〜２００ｇ／ｍ2であることが好ましく、５〜１５０ｇ／ｍ2であることがより好ましい。１ｇ／ｍ2未満の場合、十分に着色することが困難となる傾向にあり、２００ｇ／ｍ2を超えると、付与量が多すぎるために滲みが発生したり、また、硬化不良を発生する傾向がある。
【００５５】
得られるインクの厚さは、乾燥膜厚で５〜１５０μｍであることが好ましい。５μｍより薄いと、十分に着色することが困難となる傾向にあり、１５０μｍをこえると、インク膜厚が厚くなりすぎるため、インク層の割れや剥れが発生する傾向にある。また、全面に付与してもよいし、部分的に模様状に付与してもよい。
【００５６】
本発明で使用されるインクジェット記録装置としては、濡れ性向上化処理、インク付与およびインク硬化の一連の工程を繰り返して行えるものであれば、とくに限定されない。具体的には、各工程を行う装置、すなわち、プラズマ処理、コロナ処理およびフレーム処理のいずれかを行う処理装置、紫外線硬化型インクヘッドおよび紫外線照射装置を、直線状に有する直線式インクヘッドを備えたインクジェット記録装置があげられる。ここで、直線式インクヘッドとは、濡れ性向上化処理装置、紫外線硬化型インクヘッドおよび紫外線照射装置が主走査方向にまたは印刷基材の移動方向に線状に並んで設けられている構成のものをいう。
【００５７】
また、インクジェット記録装置としては、図２に示す前記直線式インクヘッドが基材上を走査して画像を記録するヘッド走査型（シリアルヘッド型）と、図３に示す前記直線式インクヘッドは固定され、基材の移動により画像を記録するヘッド固定型（ラインヘッド型）とがあげられる。
【００５８】
走査型の直線式インクヘッドとしては、たとえば図２に示すように、各色用のインクヘッド（インクヘッド５ａ（Ｙ１）、６ａ（Ｍ１）、７ａ（Ｃ１）、８ａ（Ｋ１）とインクヘッド５ｂ（Ｙ２）、６ｂ（Ｍ２）、７ｂ（Ｃ２）、８ｂ（Ｋ２）とが２段に並べられている）、その両サイドの紫外線照射装置９ａおよび９ｂ、濡れ性向上化処理装置１０ａおよび１０ｂを備えており、該インクヘッドが主走査方向Ｘに移動して、画像を形成する。Ｙは記録基材の搬送方向（副走査方向）を示す。各インクヘッドには、たとえば副走査方向に沿って複数個のインクノズルが設けられている。Ｙ（Ｙ１、Ｙ２）、Ｍ（Ｍ１、Ｍ２）、Ｃ（Ｃ１、Ｃ２）、Ｋ（Ｋ１、Ｋ２）は、それぞれイエロー、マゼンタ、シアン、ブラックを意味する。
【００５９】
前記ヘッドを２段にする理由は次の通りである。本発明の本質的な特徴は、硬化したインクに濡れ性向上化処理を行うことにある。１段ヘッドであれば、濡れ性向上化処理→インク付与→ＵＶ硬化（１走査目）となり、本発明の上記特徴を出すためには、その硬化したインクの上にもう一度、濡れ性向上化処理→インク付与→ＵＶ硬化（２走査目）を繰り返すことになる。そのため、同じライン上を何度も（少なくとも２回は）左右にヘッドを走査することになるが、これでは生産性が悪いものになってしまう。これに対して、２段ヘッドであれば、上の段で１走査目を実施し、（１ライン下に下げて、副走査して）下の段で２走査目をすれば、各段のヘッドは１回左右のどちらかに動けばよい、ということになり、１段ヘッドに比べて効率のよいものになる。
【００６０】
なお、前記ヘッドの段数に関しては、２段に限定されず、３段、４段・・・という複数段でもよい。
【００６１】
固定型の直線式インクヘッドとしては、たとえば図３に示すように、基材と同程度の幅を有するインクヘッド１１（Ｙ）、１２（Ｍ）、１３（Ｃ）、１４（Ｋ）、紫外線照射装置１５ａ、１５ｂ、１５ｃ、１５ｄ、濡れ性向上化処理装置１６ａ、１６ｂ、１６ｃ、１６ｄを備えており、ヘッドの移動ではなく、基材の移動により画像を形成する。前記装置は１６ａ、１１（Ｙ）、１５ａ、１６ｂ、１２（Ｍ）、１５ｂ、１６ｃ、１３（Ｃ）、１５ｃ、１６ｄ、１４（Ｋ）、１５ｄの順序に並べて設けられている。インクヘッド１１（Ｙ）、１２（Ｍ）、１３（Ｃ）、１４（Ｋ）には、たとえば、それぞれ基材の搬送方向Ｙと直角方向に沿って複数個のインクノズルが設けられている。
【００６２】
このように、インクヘッドと直線状に濡れ性向上化処理装置を備えることで、濡れ性向上化処理の後、直ちにインク付与することができ、濡れ性向上化の効果を有効に発揮できる。また、インクヘッドと直線状に紫外線照射装置を備えることで、インク付与の後、直ちに紫外線照射できるため、インクが広がり過ぎるのを防止できる。なお、紫外線照射装置および濡れ性向上化処理装置の位置は図２および図３で示した位置以外であっても、本発明の目的の範囲内であれば、限定はされない。例えば、インクヘッドとインクヘッドとの間に適宜設置することができる。
【００６３】
また、インクジェット方式としては、たとえば、荷電変調方式、マイクロドット方式、帯電噴射制御方式およびインクミスト方式などの連続方式、ステムメ方式、パルスジェット方式、バブルジェット（登録商標）方式および静電吸引方式などのオン・デマンド方式などいずれも採用可能である。
【００６４】
また、これら通常のインクジェットプリンタに装備されたヘッドに加熱装置を装備し、加熱することにより粘度を低くし、吐出してもよい。その加熱温度としては２５〜１５０℃があげられ、好ましくは３０〜７０℃の範囲である。加熱温度は、使用する反応性オリゴマーの熱に対する硬化性を考慮して決められ、熱により硬化が始まる温度よりも低く加熱温度を設定する。
【００６５】
また、前記インクの粘度は、ノズルから吐出される温度において、１〜２０ｍＰａ・ｓであることが好ましく、２〜１５ｍＰａ・ｓであることがより好ましい。粘度が１ｍＰａ・ｓより低いと、インクの粘度が低すぎることが原因で、吐出量が多くなりすぎて吐出が不安定になるおそれがあり、２０ｍＰａ・ｓを超えるとインクの粘度が高すぎて吐出が出来ないおそれがある。
【００６６】
紫外線照射の条件としては、紫外線ランプの出力は、５０〜２８０Ｗ／ｃｍが好ましく、８０〜２００Ｗ／ｃｍがより好ましい。紫外線ランプの出力が、５０Ｗ／ｃｍより低いと、紫外線のピーク強度および積算光量不足によりインクが十分に硬化しない傾向にあり、２８０Ｗ／ｃｍより高いと、基材が紫外線ランプの熱により変形または溶融し、またインクの硬化皮膜が劣化する傾向にある。
【００６７】
紫外線の照射時間は、０．０１〜２０秒が好ましく、０．０５〜１０秒がより好ましい。紫外線ランプの照射時間が、２０秒より長いと、基材が紫外線ランプの熱により変形または溶融、また紫外線硬化型インクの硬化皮膜が劣化する傾向にあり、０．０１秒より短いと、紫外線の積算光量不足であり、紫外線硬化型インクが十分に硬化しない傾向にある。
【００６８】
本発明の製造方法により得られる着色物は、屋外で使用されるものとして限定されずに使用することができ、たとえば、建造物の外装材および看板などがあげられる。
【実施例】
【００６９】
次に本発明について実施例を挙げて説明するが、本発明は必ずしもこれらの実施例に限定されるものではない。
【００７０】
実施例１
有機顔料としてＩＲＧＡＬＩＴＥ  Ｂｌｕｅ  ＧＬＶＯ（Ｃ．Ｉ．ピグメントブルー１５：４、銅フタロシアニン、チバ・スペシャルティ・ケミカルズ（株）製）を３重量部、分散剤（Ｄｉｓｐｅｒｂｙｋ−１６８、高分子化合物、ＢｙｋＣｈｅｍｉｅ社製）を３重量部、反応性オリゴマー（ＣＮ９８５Ｂ８８、脂肪族ウレタンアクリレート、２官能、サートマー（株）製）を２０重量部、反応性モノマー（ＳＲ２３８Ｆ、１，６−ヘキサンジオールジアクリレート、２官能、サートマー（株）製）を６９重量部、および光重合開始剤（イルガキュア１８４、１−ヒドロキシ−シクロヘキシル−フェニル−ケトン、チバ・スペシャルティ・ケミカルズ（株）製）を５重量部加え、ビーズミル分散機を用い分散した後、濾過を行って不純物除去し、均質なシアンインクを作製した。
【００７１】
また有機顔料を、イエローインクは、ＰＶ  ＦＡＳＴ  ＹＥＬＬＯＷ  ＨＧ（Ｃ．Ｉ．ピグメントイエロー１８０、ベンズイミダゾロン、クラリアントジャパン（株）製）、マゼンタインクは、ＨＯＳＴＡＰＥＲＭ  ＰＩＮＫ  Ｅ０２（Ｃ．Ｉ．ピグメントレッド１２２、キナクリドン、クラリアントジャパン（株）製）、ブラックインクは、ＳＰＥＣＩＡＬ  ＢＬＡＣＫ４  ＰＯＷＤＥＲ（Ｃ．Ｉ．ピグメントブラック７、カーボンブラック、デグサジャパン（株）製）に換え、それ以外についてはシアンインクと同様にして、各色インクを作製した。
【００７２】
得られたインクを用いて、図３に示すインクジェットプリンタを使用し、基材に、コロナ処理、インク付与、紫外線ランプ照射を繰り返して印刷をした。ここでは、シアンインクとイエローインクの２色を使用し、各インクの付与量は、２０ｇ／ｃｍ2とし、インク層の厚さは３５μｍであった。
【００７３】
得られた着色物の画像は、スジむらが抑制されたきれいなものであった。
【００７４】
〔基材〕
ポリエステルフィルム（東レ（株）製、ルミラーＳ１０、５０μｍ）
【００７５】
〔コロナ処理条件〕
Ａ）使用機器  ：  コロナ放電表面改質装置マスター（信光電気計装（株）製）
Ｂ）電圧      ：  １２ＫＶ
Ｃ）処理時間  ：  ０．０５秒
【００７６】
〔プリント条件〕
イ）ノズル径  ：    ７０（μｍ）
ロ）印加電圧  ：    ５０（Ｖ）
ハ）パルス幅  ：    ２０（μｓ）
ニ）駆動周波数：      ３（ｋＨｚ）
ホ）解像度    ：  ３６０×３６０（ｄｐｉ）
ヘ）加熱温度  ：    ６０（℃）
【００７７】
〔紫外線照射条件〕
あ）ランプ種類：  メタルハライドランプ
い）電圧      ：    １２０（Ｗ／ｃｍ）
う）照射時間  ：  ０．０５（秒）
え）照射距離  ：    １０（ｃｍ）
【００７８】
比較例１
実施例１において、最初にのみコロナ処理をおこない、その後は濡れ性向上化処理装置を作動させず、コロナ処理を繰り返さなかった以外は、実施例１と同様にして印刷を行った。
【００７９】
得られた着色物の画像には、スジむらがみられた。
【図面の簡単な説明】
【００８０】
【図１】本発明の方法の一実施例を示すフロー図である。
【図２】本発明のインクジェット記録装置で用いる走査型ヘッドの一実施例を示す概念図である。
【図３】本発明のインクジェット記録装置で用いる固定型ヘッドの一実施例を示す概念図である。
【符号の説明】
【００８１】
１  基材
２  濡れ性向上化処理
１ｂ  濡れ性向上化処理された基材
３  紫外線硬化型インク付与処理
３０  紫外線硬化型インク層
４  紫外線照射
３０ａ  硬化された紫外線硬化型インク層
３０ｂ  濡れ性向上化処理された紫外線硬化型インク層
３１  紫外線硬化型インク層
３１ａ  硬化された紫外線硬化型インク層
５、６、７、８  インクヘッド
９ａ、９ｂ  紫外線照射装置
１０ａ、１０ｂ  濡れ性向上化処理装置
１１、１２、１３、１４  インクヘッド
１５ａ、１５ｂ、１５ｃ、１５ｄ  紫外線照射装置
１６ａ、１６ｂ、１６ｃ、１６ｄ  濡れ性向上化処理装置
【図１】
2008207528.tif 000003
【図２】
2008207528.tif 000004
【図３】
2008207528.tif 000005